(57)【特許請求の範囲】
【請求項１】
亜鉛、リン、ホウ素及びカリウムを含み、
偏光素子の重量を基準にして亜鉛含量（重量％）×ホウ素含量（重量％）／カリウム含量（重量％）の値は０．１〜４．０、ホウ素含量は１．０〜５．０重量％、カリウム含量は０．３〜２．０重量％であり、
前記偏光素子の表面から中心に深さ（Ｄ）が１ｎｍ≦Ｄ≦６０ｎｍの各地点で偏光素子の重量を基準にして［亜鉛含量（重量％）＋リン含量（重量％）］×ホウ素含量（重量％）の値が０．２〜１４．０である、
偏光素子。
【請求項２】
前記亜鉛は塩化亜鉛、ヨウ化亜鉛、硫酸亜鉛、硝酸亜鉛及び酢酸亜鉛で構成されるグループから選択された少なくとも一種から由来することを特徴とする請求項１に記載の偏光素子。
【請求項３】
前記ホウ素はホウ酸、ホウ酸塩及びホウ砂で構成されるグループから選択された少なくとも一種から由来することを特徴とする請求項１に記載の偏光素子。
【請求項４】
前記リンはリン酸、第２リン酸カルシウム、第２リン酸マグネシウム、第２リン酸ナトリウム、第１リン酸カリウム及び第１リン酸アンモニウムで構成されるグループから選択された少なくとも一種から由来することを特徴とする請求項１に記載の偏光素子。
【請求項５】
請求項１〜４の何れか１項に記載の偏光素子を含む偏光板。
【請求項６】
請求項１〜４の何れか１項に記載の偏光素子を含む画像表示装置。
【請求項７】
少なくとも染色段階、架橋段階、延伸段階及び水洗段階を含む偏光素子の製造方法において、前記染色段階はヨウ素濃度が０．０５〜０．２重量％、ヨウ化カリウム濃度が０．２〜１．５重量％で、温度が２０〜４０℃である染色水溶液にポリビニルアルコール系フィルムを１５０秒〜３００秒間浸漬することで行い、
前記架橋段階はホウ素濃度が０．３６〜０．８３重量％、ヨウ化カリウムの濃度が４〜７重量％で、温度が１５〜６０℃である架橋水溶液にポリビニルアルコール系フィルムを３０秒〜１２０秒間浸漬することで行い、
塩化亜鉛、ヨウ化亜鉛、硫酸亜鉛、硝酸亜鉛及び酢酸亜鉛で構成されるグループから選択された少なくとも一種の亜鉛塩が０．４〜７．０重量％濃度で前記染色水溶液、架橋水溶液又は別途の亜鉛塩処理水溶液のうち少なくとも一種の水溶液に含まれ、
リン酸化合物が、前記染色水溶液、前記架橋水溶液又は別途のリン酸化合物水溶液のうち少なくとも一種の水溶液に含まれ、
前記水洗段階は２５〜３０℃温度の純水にポリビニルアルコール系フィルムを１０〜３０秒間浸漬することで行い、
前記偏光素子の表面から中心に深さ（Ｄ）が１ｎｍ≦Ｄ≦６０ｎｍの各地点で偏光素子の重量を基準にして［亜鉛含量（重量％）＋リン含量（重量％）］×ホウ素含量（重量％）の値が０．２〜１４．０である、偏光素子の製造方法。
【請求項８】
前記ホウ素はホウ酸、ホウ酸塩及びホウ砂で構成されるグループから選択された少なくとも一種から由来することを特徴とする請求項７に記載の偏光素子の製造方法。
【請求項９】
リン酸、第２リン酸カルシウム、第２リン酸マグネシウム、第２リン酸ナトリウム、第１リン酸カリウム及び第１リン酸アンモニウムで構成されるグループから選択された少なくとも一種のリン酸化合物が１０重量％以下の濃度で前記染色水溶液、架橋水溶液及び別途のリン酸化合物水溶液のうち少なくとも一種の水溶液に含まれることを特徴とする請求項７に記載の偏光素子の製造方法。
【発明の詳細な説明】
【技術分野】
【０００１】
本発明は耐久性及び耐熱性に優れた偏光素子、偏光板、画像表示装置及び偏光素子の製造方法に関し、より詳細には偏光素子中の亜鉛、ホウ素及びカリウム含量が特定の範囲に制御された耐久性及び耐熱性に優れた偏光素子、偏光板、画像表示装置及び偏光素子の製造方法に関する。
【背景技術】
【０００２】
偏光板は液晶表示装置、有機発光（ＥＬ）表示装置、ＰＤＰ（プラズマディスプレイパネル）などの画像表示装置に用いられるもので、色再現性に優れた画像を提供するために高い透過率及び偏光度を備え持つことが求められる。従来では、該偏光板はポリビニルアルコール系フィルムを二色性ヨウ素又は二色性染料等を用いて染色、架橋した後、一軸延伸等の方法により配向して製造された。
【０００３】
最近、偏光板を用いる画像表示装置はテレビ、モニター、自動車計器盤、コンピューター、ノート型コンピューター、ＰＤＡ、電話機、オーディオ／ビデオ機器、各種事務用及び工業用機械の表示板に用いられている。このように画像表示装置の使用領域が拡大されるにつれ、高温、高湿等の苛酷な条件で長期間使用する場合が多くなった。従って、このような苛酷な環境で偏光板本来の機能をうまく発揮できるように優れた耐久性及び耐熱性が必要となった。
【０００４】
従来偏光板の耐久性は、ポリビニルアルコール系フィルム自体を改質するか、及び／又は昇華性のヨウ素系偏光素子の代わりに非昇華性二色性染料を使用する方法で改善されて来た。しかし、従来ポリビニルアルコール（以下、「ＰＶＡ」とする）系フィルム自体を改質する方法では、ヨウ素又は二色性染料が高分子マトリックスに十分に吸着されないため、偏光度が低くなったり、マトリックスの改質により透過度が落ちるという問題が生じ得る。非昇華性染料を用いる方法はＰＶＡ系フィルムを延伸する際、配向調節が難しくて十分な偏光度を得ることができないという問題がある。
【発明の概要】
【発明が解決しようとする課題】
【０００５】
本発明は優れた耐久性及び耐熱性を示す偏光素子を提供するものである。
【０００６】
本発明は優れた耐久性及び耐熱性を示す偏光素子を含む偏光板及び画像表示装置を提供するものである。
【０００７】
本発明は優れた耐久性及び耐熱性を示す偏光素子の製造方法を提供するものである。
【課題を解決するための手段】
【０００８】
本発明の一見地によると、偏光素子の重量を基準にして偏光素子中の亜鉛含量（重量％）ｘホウ素含量（重量％）／カリウム含量（重量％）の値は０．１〜４．０、ホウ素含量は１．０〜５．０重量％、カリウム含量は０．３〜２．０重量％である偏光素子が提供される。
【０００９】
本発明の他の見地によると、本発明の一具現による偏光素子を含む偏光板が提供される。
【００１０】
本発明のさらに他の見地によると、本発明の一具現による偏光素子又は偏光板を含む画像表示装置が提供される。
【００１１】
また、本発明のさらに他の見地によると、少なくとも染色段階、架橋段階、延伸段階及び水洗段階を含む偏光素子の製造方法において、上記染色段階はヨウ素濃度が０．０５〜０．２重量％、ヨウ化カリウム濃度が０．２〜１．５重量％で、温度が２０〜４０℃である染色水溶液にポリビニルアルコール系フィルムを１５０秒〜３００秒間浸漬することで行い、上記架橋段階はホウ素濃度が０．３６〜０．８３重量％、ヨウ化カリウムの濃度が４〜７重量％で、温度が１５〜６０℃である架橋水溶液にポリビニルアルコール系フィルムを３０秒乃至１２０秒間浸漬することで行い、塩化亜鉛、ヨウ化亜鉛、硫酸亜鉛、硝酸亜鉛及び酢酸亜鉛で構成されるグループから選択された少なくとも一種の亜鉛塩が０．４〜７．０重量％の濃度で上記染色水溶液、架橋水溶液又は別途の亜鉛塩処理水溶液のうち少なくとも一種の水溶液に含まれ、上記水洗段階は２５〜３０℃の純水にポリビニルアルコール系フィルムを１０〜３０秒間浸漬することで行う偏光素子の製造方法が提供される。
【発明の効果】
【００１２】
偏光素子中の亜鉛含量（重量％）ｘホウ素含量（重量％）／カリウム含量（重量％）の値を０．１〜４．０、ホウ素含量は１．０〜５．０重量％、カリウム含量は０．３〜２．０重量％に制御することで、偏光素子、これを含む偏光板及び画像表示装置は優れた初期直交透過度及び色相を示し、該特性が保持される上、高温条件で放置されても、初期の優れた透過度、偏光度及び色相が保持される優れた耐久性及び耐熱性を示す。
【図面の簡単な説明】
【００１３】
【図１】比較例１、実施例１、９及び１０の偏光素子の厚さによる（Ｚｎ＋Ｐ）＊Ｂ値を示すグラフである。
【発明を実施するための形態】
【００１４】
本発明者らは、耐久性及び耐熱性に優れた偏光素子及び偏光板に対する研究結果、偏光素子中の亜鉛、ホウ素、カリウムの特定の含量関係が耐熱性及び耐久性と非常に密接な相関関係にあり、偏光素子の耐久性及び耐熱性を向上させるために偏光素子に含有されている亜鉛の含量そのものよりは亜鉛、ホウ素及びカリウムの特定の含量関係を制御することで、偏光素子の耐久性及び耐熱性が著しく向上することを見出した。
【００１５】
偏光素子のうち架橋剤として用いられるホウ酸、ホウ酸塩又はホウ砂は水溶液中でヒドロキシ基（ＯＨ）を発生させ、これによりポリビニルアルコール（以下、「ＰＶＡ」という）系樹脂が架橋される。また、ヨウ素がＩ５−、Ｉ３−で存在するポリヨウ素はＰＶＡとホウ素供与物質による架橋網状構造の間に挿入される。従って、架橋剤であるホウ素供与物質の含量が多くなるほど、ＰＶＡ−ポリヨウ素の間の網状構造がより堅固となり、延伸後、ＰＶＡ及びポリヨウ素の変形、そしてポリヨウ素の分解（ｄｅｇｒａｄａｔｉｏｎ）及び／又は昇華が抑制されて耐熱性が向上するものと思われる。しかし、ホウ素（Ｂ）の含量が無限大に高くなるとしても耐熱特性が無限大に優れるようになることではなく、ホウ素を使用しすぎると、初期直交光学物性が脆弱となる副作用が発生する。また、ホウ素の含量が少なすぎると、初期直交特性だけではなく耐熱性も脆弱となる。従って、この点を考慮し、本発明は偏光素子中のホウ素含量を特定の範囲に調節することを特徴とする。
【００１６】
また、偏光素子内のカリウム（Ｋ）はＫＩ（ニュートラルグレー（ｎｅｕｔｒａｌ  ｇｒａｙ）を作るために添加されるもの）に起因するもので、カリウム（Ｋ）含量が少なすぎると、初期色相、偏光度などの物性及び耐熱性が脆弱となるため、画像表示装置に使用できなくなる。また、カリウムが多量含有されても初期色相、偏光度などの物性が脆弱となり、耐熱特性も脆弱となる。従って、本発明の一具現において、偏光素子中のカリウム含量は特定の範囲に調節することを特徴とする。
【００１７】
また、亜鉛が添加されるため、偏光素子の耐久性及び耐熱性は改善されるが、亜鉛が適量を超えて添加されると、偏光素子の初期光学物性が脆弱となる。従って、偏光素子中の亜鉛含量の制御は偏光素子の初期光学物性と耐久性及び耐熱性制御の側面から適量に制御されなければならない。
【００１８】
このように、偏光素子中の亜鉛、ホウ素及びカリウム含量はそれぞれ偏光素子中の初期光学物性、高温条件における耐熱性及び耐久性に係るもので、偏光素子中のこれら成分含量が特定の関係式を満たすように制御することで、偏光素子が初期色相及び偏光度等の優れた初期光学物性を示すだけでなく、高温条件下で放置しても初期の優れた光学物性の変化が最小化される優れた耐久性及び耐熱性を示す。
【００１９】
上記のような研究結果に従って、本発明の一具現において、偏光素子の重量を基準にして偏光素子中の亜鉛含量（重量％）ｘホウ素含量（重量％）／カリウム含量（重量％）（以下、「Ｚｎ＊Ｂ／Ｋ」という）の値は０．１〜４．０、ホウ素含量は１．０〜５．０重量％、カリウム含量は０．３〜２．０重量％である偏光素子が提供される。
【００２０】
本発明において偏光素子の基材であるポリビニルアルコール系フィルムの材料としてはポリビニルアルコール又はその誘導体が用いられる。ポリビニルアルコール誘導体は、この技術分野で一般的に知られている如何なるものも用いることができる。これに限定されないが、例えば、不飽和カルボン酸又はその誘導体、不飽和スルホン酸又はその誘導体、エチレン、プロピレン等のオレフィン等と共重合した変性ポリビニルアルコール等を用いることができる。
【００２１】
本発明の一具現による偏光素子は、偏光素子の重量を基準にして偏光素子中のＺｎ＊Ｂ／Ｋ値は０．１〜４．０、ホウ素含量は１．０〜５．０重量％、カリウム含量は０．３〜２．０重量％に調節される。即ち、偏光素子における亜鉛、ホウ素及びカリウムの特定の含量関係は偏光素子の初期光学特性、耐熱性及び耐久性と非常に密接な相関関係を有するもので、偏光素子の重量を基準にして偏光素子中のＺｎ＊Ｂ／Ｋ値が０．１〜４．０であることを特徴とする。
【００２２】
偏光素子中のＺｎ＊Ｂ／Ｋ値が０．１未満では耐熱性の改善効果が微々たるものであり、４．０を越えると、初期色相及び偏光度が保持されない。０．１〜４．０範囲でＺｎ＊Ｂ／Ｋ値が大きいほど、高温条件における透過度、偏光度及び色相変化の少ない優れた耐久性及び耐熱性を有する。
【００２３】
また、偏光素子の初期偏光度及び色相が保持されるように偏光素子の総重量を基準にした偏光素子中のホウ素含量は１．０〜５．０重量％、好ましくは２．０〜５．０重量％に、カリウム含量は０．３〜２．０重量％、好ましくは０．３〜１．０重量％に調節される。偏光素子中のホウ素含量が上記範囲である偏光素子を含む偏光板は優れた初期直交色相及び偏光度を示す。即ち、ホウ素含量が１．０重量％未満であれば、初期直交特性だけではなく、耐熱性が脆弱となり、５．０重量％を超えると、初期直交光学物性が脆弱となる。０．３重量％〜２．０重量％のカリウム含量において、優れながら安定した初期色相、偏光度及び耐熱性を示し、カリウム含量が０．３重量％未満又は２．０重量％を超えると、初期色相、偏光度及び耐熱性が脆弱となる。
【００２４】
上記本発明による偏光素子中のＺｎ＊Ｂ／Ｋ値、亜鉛、ホウ素及びカリウムの含量は、ＩＣＰ法により測定されたものである。即ち、これら含量はＩＣＰ−ＡＥＳ（Ｉｎｄｕｃｔｉｖｅｌｙ  Ｃｏｕｐｌｅｄ  Ｐｌａｓｍａ−Ａｔｏｍｉｃ  Ｅｍｉｓｓｉｏｎ  Ｓｐｅｃｔｒｏｍｅｔｅｒ）を用いた誘導結合プラズマ分光法（Ｉｎｄｕｃｔｉｖｅｌｙ  Ｃｏｕｐｌｅｄ  Ｐｌａｓｍａ−Ａｔｏｍｉｃ  Ｅｍｉｓｓｉｏｎ  Ｓｐｅｃｔｒｏｍｅｔｒｙ）により測定される。
【００２５】
さらに、本発明に他の具現において、偏光素子の表面から中心に深さ（Ｄ）１ｎｍ≦Ｄ≦６０ｎｍ（深さが１ｎｍ以上６０ｎｍ以下）の各地点において、［亜鉛含量（重量％）＋リン含量（重量％）］ｘホウ素含量（重量％）（以下、「［Ｚｎ＋Ｐ］＊Ｂ」という）の値が０．２〜１４．０、より好ましくは１．５〜１４．０である偏光素子が提供される。
【００２６】
偏光素子中のＺｎ＊Ｂ／Ｋ値だけではなく、偏光素子の表面から中心に深さ（Ｄ）１ｎｍ≦Ｄ≦６０ｎｍに該当する各地点において、［Ｚｎ＋Ｐ］＊Ｂ値が０．２〜１４．０である偏光素子はさらに改善された耐久性及び耐熱性を有する。Ｐがさらに含有される場合、［Ｚｎ＋Ｐ］＊Ｂ値は耐久性及び耐熱性の更なる改善という側面で０．２以上であることが好ましく、優れた初期光学物性及び色相の面から１４．０以下であることは好ましくない。
【００２７】
偏光素子の表面から中心に深さ（Ｄ）が１ｎｍ≦Ｄ≦６０ｎｍの各地点において、［Ｚｎ＋Ｐ］＊Ｂ値はＥＳＣＡ法により測定されたものである。光電子分光器（ＸＰＳ又はＥＳＣＡ）ＥＳＣＡＬＡＢ  ２５０（Ｖｇ））を用いてＥＳＣＡ法により偏光素子中の［Ｚｎ＋Ｐ］＊Ｂ値、亜鉛、リン及びホウ素の含量を得る。具体的には、［Ｚｎ＋Ｐ］＊Ｂ値は重量で計算したが、実際にはＥＳＣＡ法により偏光素子の各地点で亜鉛、リン及びホウ素の原子％（ａｔ％）を測定し、これから各元素成分の重量に換算して計算した値である。
【００２８】
一方、本発明の一具現による偏光素子は、上記のＺｎ＊Ｂ／Ｋ値、［Ｚｎ＋Ｐ］＊Ｂ値（但し、偏光素子の深さ（Ｄ）は１ｎｍ≦Ｄ≦６０ｎｍ）、ホウ素含量及びカリウム含量の範囲を満たすように次のような方法で製造されることができる。
【００２９】
偏光素子は一般的に延伸されないポリビニルアルコール(ＰＶＡ）系フィルムを染色、架橋、延伸、水洗及び乾燥して製造する。但し、染色、架橋、延伸段階は個別的に、又は同時に行われることができ、各段階が行われる順序も可変的で、反応段階の順序は固定されたものではない。
【００３０】
染色段階はポリビニルアルコール系フィルムにヨウ素又は染料を染色する工程であって、二色性を有するヨウ素分子又は染料をポリビニルアルコール系フィルムに染着させる段階である。
【００３１】
上記ヨウ素分子又は染料分子は、偏光板の延伸方向に振動する光は吸収し、延伸方向に対して垂直方向に振動する光は透過させることで、特定の振動方向を有する偏光が得られるようにする。
【００３２】
一般的に染色はポリビニルアルコール系フィルムを染色溶液に含浸させることで行う。本発明による偏光素子を製造するにおいて、染色段階はヨウ素濃度が０．０５〜０．２重量％、ヨウ化カリウム濃度が０．２〜１．５重量％、温度が２０〜４０℃、好ましくは２０〜３５℃の染色水溶液にポリビニルアルコール系フィルムを１５０秒〜３００秒間浸漬することで行う。
【００３３】
上記染色段階における染色水溶液のヨウ素濃度が０．０５重量％未満であれば、偏光素子の透過度が高くなりすぎるため、好ましくない。また、０．２重量％を超えると、偏光素子の透過度が低くなりすぎるため、好ましくない。また、ヨウ化カリウム濃度が０．２重量％未満であれば、ヨウ素の溶解補助剤として用いられるヨウ化カリウムの量が不十分でヨウ素が適切に溶解されず、１．５重量％を超えると、ヨウ化カリウム自体の水に対する溶解度の問題と、これにより異物が発生し得るため、好ましくない。染色水溶液の温度が２０℃未満であれば、ヨウ素及びヨウ化カリウムの水に対する溶解度が脆弱となり、ＰＶＡ系フィルムに対する染色（染着）速度が遅くなるため、好ましくない、また、４０℃を超えると、高温によりヨウ素が昇華することがあるため、好ましくない。一方、上記染色水溶液に対するポリビニルアルコール系フィルムが十分染着されるように１５０秒以上浸漬することが好ましい。また、偏光素子の透過度の側面から３００秒以下浸漬することが好ましい。
【００３４】
架橋段階ではホウ酸、ホウ酸塩、ホウ砂などのホウ素供与物質によりヨウ素分子又は染料分子がＰＶＣフィルムの高分子マトリックスに吸着される。ヨウ素分子や染料分子が高分子マトリックスにうまく吸着されないと、偏光度が低下し偏光板が本来の役割を行うことができない。
【００３５】
架橋はポリビニルアルコール系フィルムをホウ素成分供与物質を含む架橋水溶液に浸積させることで行う浸積法が一般的に用いられるが、ＰＶＡ系フィルムに架橋水溶液を噴射又は塗布して行うこともできる。
【００３６】
本発明による偏光素子を製造するにおいて、上記架橋段階はホウ素濃度が０．３６〜０．８３重量％、ヨウ化カリウムの濃度が４〜７重量％で、温度が１５〜６０℃の架橋水溶液にＰＶＡ系フィルムを３０秒〜１２０秒間浸漬することで行う。
【００３７】
上記架橋段階における架橋水溶液のホウ素濃度が０．３６重量％未満であれば、ＰＶＡ系フィルムを十分架橋させることができず、初期光学物性及び耐久性が脆弱となるため、好ましくない。また、０．８３重量％を超えると、水に対する溶解度が低くなるため、好ましくない。これに限定されないが、例えば、ホウ素成分供与物質としてはホウ酸、ホウ酸塩及びホウ砂で構成されるグループから選択された少なくとも一種以上を用いることができる。
【００３８】
また、上記架橋段階では架橋水溶液にヨウ化カリウムなどを添加することで、上記架橋水溶液にヨウ素イオンを含ませることもできる。このようにヨウ素イオンが含有された架橋水溶液を用いると、少ない着色を有する偏光子、即ち、可視光の全波長領域に対し、略一定の吸光度を提供するニュートラルグレー偏光素子を得ることができる。このような適切なニュートラルグレーが具現できるように架橋水溶液中のヨウ化カリウムの濃度が４重量％以上であることが好ましい。一方、ヨウ化カリウムの濃度が７重量％を超えると、ヨウ化カリウムにより過量のＩ−が提供され、過量のＩ−により高温で下記反応式１の正反応が加速化され、高温で放置した後の色相変化及び偏光度の低下が引き起こされる。
【００３９】
［反応式１］
Ｉ−＋Ｉ５−→Ｉ２＋Ｉ３−＋Ｉ−
【００４０】
架橋水溶液の温度が１５℃未満ではホウ素成分供与物質が十分に溶解されず、６０℃を超えると、高温によりフィルムにホウ素成分供与物質が流入されて架橋される反応よりもフィルムからホウ素成分供与物質が溶出される反応が多く行われるため、適切な架橋反応が起きない。
【００４１】
一方、上記架橋水溶液に対するポリビニルアルコール系フィルム又は染色されたポリビニルアルコール系フィルムの浸漬時間が３０秒未満ではＰＶＡ系フィルムの深さ方向にホウ素成分供与物質が十分浸透できないため、適切に架橋されず、１２０秒を超えると、ＰＶＡ系フィルムへの過度なホウ素成分供与物質の流入により架橋が過度に行われ、偏光素子の初期光学物性が脆弱となる。
【００４２】
延伸段階とはフィルムの高分子が一定の方向に配向されるようにフィルムを一軸に引き伸ばすことである。延伸によりヨウ素分子又は染料分子が延伸方向に並んで配列されてヨウ素分子（Ｉ２）又は染料分子が二色性を示すため、延伸方向に振動する光は吸収し、延伸方向に対して垂直方向に振動する光は透過する機能を有するようになる。
【００４３】
延伸方法には湿式延伸法と乾式延伸法があり、乾式延伸法はロ−ル間（ｉｎｔｅｒ−ｒｏｌｌ）延伸方法、加熱ロール（ｈｅａｔｉｎｇ  ｒｏｌｌ）延伸方法、圧縮延伸方法、テンター（ｔｅｎｔｅｒ）延伸方法などに分かれ、湿式延伸方法はテンター延伸方法、ロ−ル間延伸方法などに分かれる。
【００４４】
本発明において、延伸方法は特に制限されず、この技術分野で知られている如何なる延伸方法を用いることができる。また、湿式延伸法と乾式延伸法を全て用いることができ、必要に応じて、これらを組み合わせて用いることもできる。延伸は４倍〜６倍の延伸比率で行うことが好ましい。延伸比率が４倍未満ではＰＶＡ系フィルムの延伸が不十分で、６倍を超えると、過度な延伸によりＰＶＡ系フィルムが破断されたり、ＰＶＡ分子の配向がずれ、結果的にヨウ素イオン種の配向が脆弱となって初期光学物性が悪くなる。
【００４５】
上記延伸工程は上記染色工程又は架橋工程と同時に、又は別途に行われることができる。また、湿式延伸を別途に行う場合、延伸浴の温度は３５℃〜６０℃、好ましくは４０℃〜６０℃であることができる。延伸浴の温度はＰＶＡ系フィルムの円滑な延伸、延伸工程の効率、延伸中のフィルム破断防止などの側面から３５℃〜６０℃にすることが好ましい。延伸工程が染色工程と同時に行われる場合、上記延伸工程は染色水溶液内で行われることが好ましい。延伸工程が架橋工程と同時に行われる場合は架橋水溶液内で行われることが好ましい。また、染色工程、架橋工程、後述する亜鉛塩処理工程又は後述する任意のリン酸化合物処理工程と延伸工程が同時に行われる場合、水溶液の温度は同時に行われる工程温度と重複するさらに狭い温度条件で行うことが好ましい。
【００４６】
例えば、架橋工程と湿式延伸工程が同時に行われる場合は、延伸工程の延伸浴の水溶液温度で架橋及び延伸を行うことができる。一方、延伸が他の工程とともに行われる場合に、様々な工程条件のうち、特に円滑に行いたい工程があるときには該当工程の条件に従ってもよい。延伸時間は特に限定されず、染色、架橋、別途の亜鉛塩処理、又は別途のリン酸化合物処理工程とともに行われる場合、上記染色、架橋、別途の亜鉛塩処理、又は別途のリン酸化合物処理工程の時間範囲で行うこともできる。湿式延伸工程を別途に行う場合は、特に限定されないが、ＰＶＡ系フィルムの配向性、偏光素子の光学的特性及び工程効率などを考慮し、６０秒〜１２０秒の範囲で延伸することができる。
【００４７】
水洗段階は２５〜３０℃のイオン交換水、蒸留水等の純水に染色、架橋及び延伸されたポリビニルアルコール系フィルムを１０〜３０秒間浸漬することで行う。純水の温度が２５℃未満では異物の溶解及び除去が微々たるものであるため、好ましくない。また、３０℃を超えると、ＰＶＡ系フィルムからのホウ素、カリウム、亜鉛、リンなどが溶出しすぎるため、好ましくない。純水に対するポリビニルアルコール系フィルムの浸漬時間が１０秒未満では水洗効果が微々たるもので、３０秒を超えると、ＰＶＡ系フィルムからのホウ素、カリウム、亜鉛、リンなどが溶出しすぎるため、好ましくない。
【００４８】
水洗は染色、架橋及び延伸段階の後、偏光素子の表面に残存している異物を除去するために行われる。水洗段階では偏光素子の表面に残存する異物が除去されるだけでなく、ポリビニルアルコール系フィルム内に含まれているホウ酸、ヨウ素、ヨウ化カリウム、亜鉛塩及びリン成分が水洗溶液に溶出されてポリビニルアルコール系フィルム（偏光素子）から一部除去される。水洗溶液に対する偏光素子の浸漬時間が長く、水洗溶液の温度が高いほど偏光素子から溶出されるホウ酸、ヨウ素、ヨウ化カリウム、亜鉛塩及びリンの含量が増加し、結果的に、最終偏光素子内に残留する含量が減少する。従って、水洗は染色段階及び架橋段階で用いられたヨウ素、ヨウ化カリウム、ホウ酸化合物、亜鉛塩及びリン塩などの含量を考慮し、偏光素子中のＺｎ＊Ｂ／Ｋ値が０．１〜４．０、［Ｚｎ＋Ｐ］＊Ｂ値（１ｎｍ≦Ｄ１≦６０ｎｍ）が０．２〜１４、ホウ素含量が１．０〜５．０重量％、カリウム含量が０．３〜２．０重量％になるよう２５〜３０℃温度の純水にＰＶＣフィルムを１０〜３０秒浸漬することが好ましい。水洗段階はその手順が変わると、偏光素子内の物質含量の制御が変わるため、染色、架橋及び延伸工程後の乾燥直前に行うことが好ましい。
【００４９】
本発明による偏光素子は亜鉛成分も含むもので、上記染色段階、架橋段階、延伸段階及び別途の亜鉛塩処理段階のうち少なくとも１つ以上の段階で亜鉛塩を偏光素子中のＺｎ＊Ｂ／Ｋ値が０．１〜４．０になるよう添加することができる。亜鉛塩は上記染色段階、架橋段階、湿式延伸段階及び別途の亜鉛塩処理段階のうち何れの段階で添加されてもよく、複数の段階で添加されることがより好ましい。
【００５０】
亜鉛塩は各段階で予め作られた水溶液（例えば、染色段階の染色水溶液、架橋段階の架橋水溶液、湿式延伸浴）に添加されるか、又は各段階の水溶液製造時に添加されてもよい。また、上記亜鉛塩はヨウ素、ヨウ化カリウム及び／又はホウ素成分供与物質とともに添加されてもよい。
【００５１】
水溶液における亜鉛塩は０．４重量％〜７．０重量％、好ましくは０．５〜５．０重量％、より好ましくは０．５〜３．０重量％であることができる。亜鉛塩の含量が０．４重量％未満では耐久性の向上効果が微々たるものであり、７重量％を超えると、溶解度の問題などにより偏光素子の表面に異物が形成され得るため、好ましくない。亜鉛塩が２以上の工程に添加される場合も、各工程の水溶液の０．４重量％〜７重量％添加されることができる。
【００５２】
上記亜鉛塩処理を染色、架橋又は湿式延伸工程とともに行う場合には、染色、架橋又は湿式延伸工程の条件（水溶液温度及び浸漬時間）で行うことができる。
【００５３】
一方、亜鉛塩を別途の工程で処理する場合、別途の亜鉛塩処理工程は水洗段階前の如何なる段階で行うことができるが、水洗段階の直前段階で行うことが最も効果的である。別途の亜鉛塩処理工程を行う場合、特に、水洗段階の直前段階で亜鉛塩処理段階を別途の工程で行う場合はこれに限定されないが、例えば、亜鉛塩の溶解度、偏光素子に対する亜鉛塩の浸透性、工程効率及び偏光素子の光学的特性を考慮し、１５℃〜４０℃の亜鉛塩水溶液にＰＶＡ系フィルムを２０〜６０秒間浸漬して行うことができる。上記亜鉛塩としては塩化亜鉛、ヨウ化亜鉛、硫酸亜鉛、硝酸亜鉛、酢酸亜鉛などを単独で、又は２種以上をともに用いることができる。
【００５４】
本発明による偏光素子は、必要に応じて、任意にリン成分を含むことができる。リン成分は上記染色段階、架橋段階、延伸段階及び別途のリン酸化合物処理段階のうち少なくとも１つ以上の段階でリン酸化合物を偏光素子中の［Ｚｎ＋Ｐ］＊Ｂ値（但し、偏光素子の深さ（Ｄ）は１ｎｍ≦Ｄ≦６０ｎｍ）が０．２〜１４．０になるよう添加することができる。リン酸化合物は上記染色段階、架橋段階、延伸段階及び別途のリン酸化合物処理段階のうち何れの段階で添加されてもよく、複数の段階で添加されることがより好ましい。
【００５５】
リン酸化合物は各段階で予め作られた水溶液（例えば、染色段階のヨウ素水溶液、架橋段階の架橋水溶液）に添加されるか、又は各段階の水溶液の製造時に添加されることができる。また、上記リン酸化合物はヨウ素、ヨウ化カリウム及び／又はホウ素成分供与物質とともに添加されることもできる。
【００５６】
水溶液にリン酸化合物がさらに添加される場合、リン酸化合物は１０重量％以下、好ましくは０．２〜１０重量％、より好ましくは０．５〜３．０重量％の範囲で添加することができる。リン酸化合物は、必要に応じて、さらに添加されるものであるため、水溶液中の下限濃度に対しては特に規定しないが、更なる耐久性及び耐熱性の改善効果が十分に発現できるようリン酸化合物の含量は、少なくとも０．２重量％であることが好ましく、水に対する溶解度及び初期直交光学物性を考慮し、１０重量％以下であることが好ましい。リン酸化合物が２以上の工程で添加される場合にも、各工程の水溶液における上記のリン酸化合物の濃度範囲と同様に、１０重量％以下添加されることができる。
【００５７】
上記リン酸化合物を染色、架橋及び湿式延伸工程に添加し、リン酸化合物処理工程をこれらの工程とともに行う場合は、染色、架橋又は湿式延伸の工程の条件（水溶液温度及び浸漬時間）に従って行うことができる。
【００５８】
また、リン酸化合物を別途の工程で処理する場合、別途のリン酸化合物処理工程は水洗段階前の如何なる段階で行ってもよいが、水洗段階の直前段階で行うことが最も効果的である。別途のリン酸化合物処理を行う場合、特に、水洗段階の直前段階でリン酸化合物処理を別途の工程で行う場合は、これに限定されないが、例えば、リン酸化合物の溶解度、偏光素子に対するリン酸化合物の浸透性、工程効率及び偏光素子の光学的特性を考慮し、１５℃〜４０℃のリン酸化合物水溶液にＰＶＡ系フィルムを２０〜６０秒間浸漬することで行うことができる。
【００５９】
上記リン酸化合物としてはリン酸、第２リン酸カルシウム、第２リン酸マグネシウム、第２リン酸ナトリウム、第１リン酸カリウム及び第１リン酸アンモニウムで構成されるグループから選択された少なくとも一種を、単独で、又は混合して使用することができる。
【００６０】
但し、亜鉛塩とリン酸化合物は同じ工程に同時に添加することができない。即ち、染色、架橋又は延伸段階に亜鉛塩とリン酸化合物がそれぞれ添加されることができるが、同時に同じ工程に添加することはできない。例えば、亜鉛塩とリン酸化合物を両方とも染色段階の染色水溶液に添加することができない。これは溶液中で亜鉛塩とリン酸化合物が反応して水に不溶のリン酸亜鉛（ｚｉｎｃ  ｐｈｏｓｐｈａｔｅ）を生成するためである。
【００６１】
上記の本発明による偏光素子の製造方法において、偏光素子中のＺｎ＊Ｂ／Ｋ値が０．１〜４．０、ホウ素含量が１．０〜５．０重量％、カリウム含量が０．３〜２．０重量％になるよう、また［Ｚｎ＋Ｐ］＊Ｂ値（但し、偏光素子の深さ（Ｄ）は１ｎｍ≦Ｄ≦６０ｎｍ）が０．２〜１４．０になるよう上記染色段階、架橋段階、延伸段階及び別途の亜鉛塩処理段階又は別途のリン酸化合物処理段階のうち少なくとも１つ以上の段階でヨウ素成分の含量 、ヨウ化カリウムの含量 、ホウ素成分供与物質の含量 、亜鉛塩の含量 、任意のリン酸化合物の含量、染色水溶液の温度 、架橋水溶液の温度、これら水溶液に対するポリビニルアルコール系フィルムの浸漬時間、水洗温度及び水洗時間などを上記範囲で制御することができる。
【００６２】
ＰＶＡ系フィルムの染色、架橋、延伸及び水洗段階が完了すると、ＰＶＡ系フィルムをオーブンに入れて乾燥させ、偏光素子を得る。乾燥段階は一般的に４０〜１００℃の温度で、１０〜５００秒間行う。乾燥温度が４０℃未満では、ＰＶＡ系フィルム内に残留する水分が十分に乾燥されないため、フィルムにしわが発生し、偏光素子の色相がニュートラルグレー（ｎｅｕｔｒａｌ  ｇｒａｙ）を帯びず、青色を帯びるようになるため、初期直交物性が脆弱となる。具体的には、上記反応式１のような反応を通じて各ヨウ素イオン種の比率が適切に調節され、ニュートラルグレーを帯びるようになる。一方、このような反応はＰＶＡ系フィルム乾燥過程で供給される熱によりさらに加速化され、このような原理による色相調節以前段階において、偏光フィルムは青色に近い。従って、乾燥段階の温度が低いと、上記反応式のような反応が円滑に起きないため、偏光素子の色相は青色（ｂｌｕｉｓｈ）を帯び、これにより、初期直交物性が脆弱となる。乾燥温度が１００℃を超えると、過度な乾燥によりフィルムが割れやすく、偏光素子の初期色相がニュートラルグレーからはずれ赤色を帯びるようになる。これにより初期光学物性が脆弱となる。乾燥時間が１０秒未満では乾燥が不十分であり、５００秒を超えると、過度な乾燥によりフィルムが割れやすく、偏光素子の初期色相がニュートラルグレーからはずれ赤色を帯びるようになる。これにより初期光学物性が脆弱となる。
【００６３】
上記方法により製造された偏光素子の一面又は両面に接着剤を利用して保護フィルムを積層させることで偏光板が製造される。保護フィルムは工程を行う際、偏光板の外側面の露出を防止するためのもので、汚染物質が流入されることを防ぎ、偏光素子及び偏光板の表面を保護する役割をする。
【００６４】
保護フィルムの樹脂フィルム基材としては、フィルム基材として製造することが容易で、且つＰＶＡ系フィルム（偏光素子）と接着性がよく、光学的に透明なものを好ましくも用いることができる。これに限定されないが、例えば、セルロースエステルフィルム、ポリエステルフィルム（ポリエチレンテレフタレートフィルム、ポリエチルレンナフタレートフィルム）、ポリカーボネートフィルム、ポリアリレートフィルム、ポリスルホン（ポリエーテルスルホンを含む）フィルム、ノルボルネン樹脂フィルム、ポリオレフィンフィルム（ポリエチレンフィルム、ポリプロピレンフィルム）、セロハン、セルロースジアセテートフィルム、セルロースアセテートブチレートフィルム、ポリ塩化ビニリデンフィルム、ポリビニルアルコールフィルム、エチレンビニルアルコールフィルム、ポリスチレンフィルム、ポリカーボネートフィルム、シクロオレフィン重合体フィルム、ポリメチルペンテンフィルム、ポリエーテルケトンフィルム、ポリエーテルケトンイミドフィルム、ポリアミド系フィルム、フッ素樹脂フィルム、ナイロンフィルム、ポリメチルメタクリレートフィルム、ポリアセテートフィルム、ポリアクリルフィルム基材などを挙げることができる。
【００６５】
特に、トリアセチルセルロースフィルム（ＴＡＣフィルム）、セルロースアセテートプロピオネートフィルムなどのセルロースエステルフィルム、ポリカーボネートフィルム（ＰＣフィルム）、ポリスチレンフィルム、ポリアリレートフィルム、ノルボルネン樹脂フィルム及びポリスルホンフィルムが透明性、機械的性質、光学的異方性がないという点などから好ましい。トリアセチルセルロースフィルム（ＴＡＣフィルム）及びポリカーボネートフィルム（ＰＣフィルム）が除幕性がよく、加工性に優れるため、より好ましく用いられ、ＴＡＣフィルムが最も好ましく用いられる。
【００６６】
上記偏光板保護フィルムは保護フィルムが接着されるＰＶＡ系フィルムに対する接着力を向上させるために、表面改質処理を施すことができる。表面処理の具体的例としては、コロナ放電処理、グロー（ｇｌｏｗ）放電処理、火炎処理、酸処理、アルカリ処理及び紫外線照射処理などがある。また、アンダーコート層を提供することも好ましく用いられる。中でも、アルカリ溶液を利用した表面改質処理は疎水性保護フィルムに−ＯＨグループを導入して保護フィルムの表面を新水性に改質することで保護フィルムの偏光フィルム(偏光素子)に対する接着力を増加させる。
【００６７】
接着剤としては一般的に水系接着剤が使用される。水系接着剤としては、この技術分野で一般的に用いられる如何なる水系接着剤も使用することができ、これに限定されないが、例えば、イソシアネート系接着剤、ポリビニルアルコール系接着剤、ゼラチン系接着剤、ビニル系、ラテックス系、水系ポリウレタン、水系ポリエステル等を例示することができる。この中でもポリビニルアルコール系接着剤が好ましく用いられる。水系接着剤は架橋剤を含むことができる。上記接着剤は通常水溶液として用いられる。接着剤水溶液の濃度は特に制限されないが、塗布性や放置安全性などを考慮すると、一般的に０．１〜１５重量％、好ましくは０．５〜１０重量％、より好ましくは０．５〜５重量％である。また、上記接着剤にはさらにシランカップリング剤、チタンカップリング剤などのカップリング剤、各種粘着付与剤、紫外線吸収剤、酸化防止剤、耐熱安定剤、耐加水分解安定剤などの安定剤などを配合することもできる。
【００６８】
上記のように偏光素子、又は偏光素子の一面又は両面に保護フィルムが接着された偏光板は、これに制限されないが、例えば、液晶表示装置、有機発光（ＥＬ）表示装置、ＰＤＰ（プラズマディスプレイパネル）などに用いることができる。
【００６９】
以下、実施例を通じて本発明についてより詳細に説明する。但し、下記の実施例に本発明が限定されるものではない。
【００７０】
比較例１
ヨウ素を０．１重量％、ヨウ化カリウムを１重量％含む水溶液が入っている染着槽に厚さ７５μｍのポリビニルアルコールフィルムを３０℃で５分間浸漬させて染色した（Ａ．染色段階）。染色されたポリビニルアルコールフィルムを５０℃のヨウ化カリウムを５重量％、ホウ素を０．６４重量％含む架橋水溶液に１２０秒間浸漬させて５倍延伸処理した（Ｂ．架橋及び延伸段階）。上記過程により得られたＰＶＡフィルム（偏光素子）をオーブンに入れ、８０℃で５分間乾燥させた。ＰＶＡフィルム（偏光素子）が乾燥すると、上記偏光素子の両面に厚さ７５μｍのＴＡＣフィルムをポリビニルアルコール接着剤で貼り合せ、８０℃で５分間乾燥して偏光板を製造した。
【００７１】
比較例２
架橋及び延伸段階（Ｂ）でホウ素の濃度を０．２２重量％に調整し、硝酸亜鉛を２．５重量％添加することを除き、上記比較例１と同じ方法で偏光素子及び偏光板を製造した。
【００７２】
比較例３
架橋及び延伸段階（Ｂ）でヨウ化カリウム濃度を１．５重量％に調整し、硝酸亜鉛を２．５重量％添加することを除き、上記比較例１と同じ方法で偏光素子及び偏光板を製造した。
【００７３】
比較例４
架橋及び延伸段階（Ｂ）で硝酸亜鉛を２．５重量％添加してから、２５℃の蒸留水に１００秒間浸漬する水洗工程（Ｃ）を施すことを除き、上記比較例１と同じ方法で偏光素子及び偏光板を製造した。
【００７４】
比較例５
染色段階（Ａ）でヨウ素濃度は０．０３重量％、ヨウ化カリウム濃度は７重量％、架橋及び延伸段階（Ｂ）でホウ素濃度は０．９２重量％、ヨウ化カリウム濃度は１０重量％にそれぞれ調整し、塩化亜鉛を０．１６重量％添加し、水洗段階（Ｃ）では４０℃の蒸留水に６０秒間浸漬したことを除き、上記比較例１と同じ方法で偏光素子及び偏光板を製造した。
【００７５】
比較例６
架橋及び延伸段階（Ｂ）でヨウ化カリウム濃度を０．０１重量％に調整し、塩化亜鉛を１．０重量％添加したことを除き、上記比較例１と同じ方法で偏光素子及び偏光板を製造した。
【００７６】
比較例７
染色段階（Ａ）でヨウ素濃度を０．３重量％、架橋及び延伸段階（Ｂ）でホウ素濃度を２．５重量％にそれぞれ調整し、塩化亜鉛を２．５重量％添加し、水洗段階（Ｃ）は２５℃の蒸留水に２０秒間浸漬したことを除き、上記比較例１と同じ方法で偏光素子及び偏光板を製造した。
【００７７】
実施例１
架橋及び延伸段階（Ｂ）で硝酸亜鉛を２．５重量％添加してから、２５℃の蒸留水に２０秒間浸漬する水洗工程（Ｃ）を施すことを除き、上記比較例１と同じ方法で偏光素子及び偏光板を製造した。
【００７８】
実施例２
架橋及び延伸段階（Ｂ）で硝酸亜鉛を５重量％添加してから、２５℃の蒸留水に２０秒間浸漬する水洗工程（Ｃ）を施すことを除き、上記比較例１と同じ方法で偏光素子及び偏光板を製造した。
【００７９】
実施例３
架橋及び延伸段階（Ｂ）でヨウ化カリウム濃度を７．０重量％に調整し、硝酸亜鉛を５重量％添加してから、２５℃の蒸留水に２０秒間浸漬する水洗工程（Ｃ）を施すことを除き、上記比較例１と同じ方法で偏光素子及び偏光板を製造した。
【００８０】
実施例４
架橋及び延伸段階（Ｂ）でホウ素濃度を０．４６重量％に調節し、硫酸亜鉛を２．５重量％添加してから、２５℃の蒸留水に２０秒間浸漬する水洗工程（Ｃ）を施すことを除き、上記比較例１と同じ方法で偏光素子及び偏光板を製造した。
【００８１】
実施例５
架橋及び延伸段階（Ｂ）でホウ素濃度を０．４６重量％、ヨウ化カリウム濃度を７．０重量％にそれぞれ調節し、硫酸亜鉛を２．５重量％添加してから、２５℃の純水に２０秒間浸漬する水洗工程（Ｃ）を施すことを除き、上記比較例１と同じ方法で偏光素子及び偏光板を製造した。
【００８２】
実施例６
染色段階（Ａ）で塩化亜鉛を３重量％添加し、架橋及び延伸段階（Ｂ）でヨウ化カリウム濃度を７．０重量％、ホウ素濃度を０．４６重量％にそれぞれ調節し、水洗段階（Ｃ）で２５℃の蒸留水に２０秒間浸漬したことを除き、上記比較例１と同じ方法で偏光素子及び偏光板を製造した。
【００８３】
実施例７
架橋及び延伸段階（Ｂ）で硫酸亜鉛を５重量％添加してから、２５℃の蒸留水に１０秒間浸漬する水洗工程（Ｃ）を施すことを除き、上記比較例１と同じ方法で偏光素子及び偏光板を製造した。
【００８４】
実施例８
架橋及び延伸段階（Ｂ）で硫酸亜鉛を５重量％添加してから、２５℃の蒸留水に３０秒間浸漬する水洗工程（Ｃ）を施すことを除き、上記比較例１と同じ方法で偏光素子及び偏光板を製造した。
【００８５】
実施例９
染色段階（Ａ）で塩化亜鉛を３重量％添加し、架橋及び延伸段階（Ｂ）で第１リン酸アンモニウムを０．５重量％添加してから、２５℃の蒸留水に２０秒間浸漬する水洗工程（Ｃ）を施すことを除き、上記比較例１と同じ方法で偏光素子及び偏光板を製造した。
【００８６】
実施例１０
染色段階（Ａ）で塩化亜鉛を３重量％添加し、架橋及び延伸段階（Ｂ）で第１リン酸アンモニウムを１．５重量％添加してから、２５℃の蒸留水に２０秒間浸漬する水洗工程（Ｃ）を施すことを除き、上記比較例１と同じ方法で偏光素子及び偏光板を製造した。
【００８７】
下記表２に比較例１〜７及び実施例１〜１０のＡ．染色段階及びＢ．架橋及び延伸段階の処理液のうちリン酸化合物の種類、亜鉛塩、リン酸化合物、Ｉ２、ＫＩ及びホウ素の含量、Ｃ：水洗段階の浸漬時間を示した。
【００８８】
［試験例：耐熱性評価］
上記比較例１〜７及び実施例１〜１０の方法で製造された偏光板を５０ｍｍｘ５０ｍｍのサイズに切断し、これをアクリル粘着剤でガラスに貼り合わせて試片を用意した。その後、各偏光板の初期光学物性、即ち、単体透過度（Ｔｓ）、直交透過度（Ｔｃ）、単体色相（ａ、ｂ）、直交色相（ｘ、ｙ）を測定した。その後、偏光板を１００℃のオーブンに５００時間放置した後、上記光学物性を再び測定し、耐熱前／後の光学物性を比べてＢ＊Ｚｎ／Ｋ値による△Ｌ＊ａｂ相対変化量、直交色相ｘ相対変化量及びＴｃ相対変化量をそれぞれ表３に示した。
【００８９】
上記光学物性はＮ＆Ｋ分析機（ａｎａｌｙｚｅｒ）（Ｎ＆Ｋ  Ｔｅｃｈｎｏｌｏｇｙ  Ｉｎｃ．）で測定した。単体光特性であるＬ＊、ａ＊、ｂ＊は偏光板一枚で測定し、直交透過度（Ｔｃ）と直交色相（ｘ、ｙ）は一枚の偏光板は延伸された方向に、残り一枚は延伸方向の直交方向に裁断し、裁断した偏光板二枚を吸収軸が９０゜になるよう直交させた後、透過度を測定した。
【００９０】
耐熱変化量は下記のように計算した。
【００９１】
△Ｌ＊ａｂ＝［（Ｌ＊５００−Ｌ＊０）２＋（ａ＊５００−ａ＊０）２＋（ｂ＊５００−ｂ＊０）２］０．５
【００９２】
（式中、Ｌ＊、ａ＊、ｂ＊は単体状態の色相値で、Ｌ＊、ａ＊、ｂ＊はＣｏｌｏｒ  Ｓｐａｃｅ色座標（ｄｅｆｉｎｅｄ  ｂｙ  ｔｈｅ  ＣＩＥ  ｉｎ  １９７６）の色相のＬ＊値、ａ＊値、ｂ＊値である。これはＮ＆Ｋ分析機を用いて一枚の偏光板試片で測定した。Ｌ＊０、ａ＊０及びｂ＊０は偏光板の初期単体状態の色相値であり、Ｌ＊５００、ａ＊５００、ｂ＊５００は１００℃のオーブンで、５００時間放置した後測定した単体状態の色相値である。）
【００９３】
Ｔｃ（％）＝１００＊（Ｔｃ５００−Ｔｃ０）／Ｔｃ０
【００９４】
（式中、Ｔｃ０は各偏光板の初期直交透過度であり、Ｔｃ５００は１００℃のオーブンで、５００時間放置した後測定した直交透過度であり、直交透過度（Ｔｃ）は同じ単体透過度（Ｔｓ．）値で測定した。）
【００９５】
ｘ（％）＝１００＊（ｘ５００−ｘ０）／ｘ０
【００９６】
（式中、ｘは偏光板二枚の直交状態の色相値である。ｘはｘｙｚ  Ｃｈｒｏｍａｔｉｃｉｔｙ  ｃｏｏｒｄｉｎａｔｅｓの色相値を示し、Ｎ＆Ｋ分析機により二枚の偏光素子の直交色相値から計算される。ｘ０は偏光板の初期直交状態の色相値であり、ｘ５００は１００℃のオーブンで、５００時間放置した後測定した偏光板の直交状態の色相値である。）
【００９７】
△Ｌ＊ａｂ相対変化率＝実施例△Ｌ＊ａｂ／比較例１△Ｌ＊ａｂ
【００９８】
Ｔｃ相対変化率＝実施例Ｔｃ（％）／比較例１Ｔｃ（％）
【００９９】
ｘ相対変化率＝実施例ｘ（％）／比較例１ｘ（％）
【０１００】
［無機含量分析］
比較例１〜７及び実施例１〜１０の偏光素子内の残存無機含量（亜鉛、ホウ素、カリウムの含量）をＩＣＰ−ＡＥＳ法（Ｉｎｄｕｃｔｉｖｅｌｙ  Ｃｏｕｐｌｅｄ  Ｐｌａｓｍａ−Ａｔｏｍｉｃ  Ｅｍｉｓｓｉｏｎ  Ｓｐｅｃｔｒｏｓｃｏｐｈｙ）で分析して求め、それから偏光素子中のＺｎ＊Ｂ／Ｋ値を計算して下記表２に示した。具体的には測定する試料（偏光素子）０．１ｇを容器に取り、これに蒸留水２ｍｌと濃い硝酸３ｍｌを添加して容器に蓋をし、試料を溶解させた。その後、試料が完全に溶解すると、超純水５０ｍｌを添加して希釈した。次いで、上記希釈した溶液にさらに１０倍希釈をしてからＩＣＰ−ＡＥＳ（Ｉｎｄｕｃｔｉｖｅｌｙ  Ｃｏｕｐｌｅｄ  Ｐｌａｓｍａ−Ａｔｏｍｉｃ  Ｅｍｉｓｓｉｏｎ  Ｓｐｅｃｔｒｏｓｃｏｍｅｔｅｒ）で分析した。ＩＣＰ−ＡＥＳ（ＩＣＰ  ５３００ＤＶ、Ｐｅｒｋｉｎｅｌｅｍｅｒ）は次のような条件で運転した。順方向電力（Ｆｏｒｗａｒｄ  Ｐｏｗｅｒ）１３００Ｗ；トーチ高さ（Ｔｏｒｃｈ  Ｈｅｉｇｈｔ）１５ｍｍ；プラズマガスの流れ１５．００Ｌ／ｍｉｎ；試料ガスの流れ０．８Ｌ／ｍｉｎ；補助ガスの流れ０．２０Ｌ／ｍｉｎ及びポンプの速度１．５ｍｌ／ｍｉｎ。
【０１０１】
比較例１、実施例１、９及び１０の偏光素子内の残存無機含量はＥＳＣＡ（Ｅｌｅｃｔｒｏｎ  Ｓｐｅｃｔｒｏｓｃｏｐｙ  ｏｆ  Ｃｈｅｍｉｃａｌ  Ａｎａｌｙｓｉｓ）法で分析して［Ｚｎ＋Ｐ］＊Ｂ 値を図１に示した。ＥＳＣＡ（Ｅｌｅｃｔｒｏｎ  Ｓｐｅｃｔｒｏｓｃｏｐｙ  ｏｆ  Ｃｈｅｍｉｃａｌ  Ａｎａｌｙｓｉｓ）分析法は光電子分光器（ＸＰＳ又はＥＳＣＡ、モデル名ＥＳＣＡＬＡＢ２５０（ＶＧ））を使用し、下記表１のように段階別に偏光素子の表面をエッチングして偏光素子の各地点で亜鉛、リン及びホウ素の原子％（ａｔ％）を測定し、それから各元素成分の重量を計算して［Ｚｎ＋Ｐ］＊Ｂ値を求めた。一方、ＥＳＣＡ分析条件は次のようにした。
【０１０２】
＜ＥＳＣＡ分析条件＞
（１）全体ＥＳＣＡシステム条件
ベースチャンバ圧力：２．５ｘ１０−１０ｍｂａｒ
Ｘ−レイ供給源：ｍｏｎｏｃｈｒｏｍａｔｉｃ  Ａｌ  Ｋα（１４８６．６  ｅＶ）
Ｘ−レイスポット（ｓｐｏｔ）サイズ：４００μｍ
レンズモード：ＬａｒｇｅＡｒｅａＸＬ
オペレーションモード：ＣＡＥ（Ｃｏｎｓｔａｎｔ  Ａｎａｌｙｚｅｒ  Ｅｎｅｒｇｙ）モード
Ａｒイオンエッチング：エッチング速度〜０．１ｎｍ／ｓｅｃ（Ｍａｇ  １０）ＳｉＯ２基準
電荷補償（Ｃｈａｒｇｅ  Ｃｏｍｐｅｎｓａｔｉｏｎ）：低エネルギー電子フラッドガン（ｌｏｗ  ｅｎｅｒｇｙ  ｆｌｏｏｄ  ｇｕｎ）使用、イオンフラッドガン使用せず。
【０１０３】
（２）偏光素子のエッチング
下記表１のエッチング時間で偏光素子をエッチングし、偏光素子の表面から深さ２００ｎｍまでにおける亜鉛、リン及びホウ素の含量を測定した。１０秒間エッチングすることで、偏光素子の１ｎｍがエッチングされる。本試験では下記表１に示したような段階で、２００ｎｍ深さ（２０００秒）までエッチングし、偏光素子の各地点における亜鉛、リン及びホウ素の含量を測定した。
【０１０４】
【表１】
0005593551.tif 000002
【０１０５】
【表２】
0005593551.tif 000003
（１）実施例９及び１０はリン酸化合物が追加される。
【０１０６】
【表３】
0005593551.tif 000004
＊Ｔｃ／Ｔｃ比較例１は比較例１の方法で製作した偏光板の初期直交透過度をＴｃ比較例１＝１．０とし、比較例２〜７と実施例１〜１０の方法で製造された偏光板の初期直交透過度比を測定した値である。ここで、Ｔｃは各偏光板の直交透過度を、Ｔｃ比較例１は比較例１の直交透過度を示す。実施例と比較例の直交透過度（Ｔｃ）は同じ単体透過度（Ｔｓ．）値から測定する。同じ単体透過度で直交透過度が低いということは光を吸収する成分の配向性が向上したことを意味する。
＊Ｔｃ相対変化率は耐熱の前と後のＴｃ変化率である。
【０１０７】
上記表２、３及び図１で分かるように、Ｂ＊Ｚｎ／Ｋ値、［Ｂ＋Ｐ］＊Ｚｎ値、ホウ素含量及びカリウム含量が本発明の一具現による範囲を満たす偏光素子を含む偏光板は初期光学特性に優れる上、耐熱後の色相、直交透過度の変化率などが比較例に比べて小さいことが確認できた。このように本発明の一具現による偏光素子及び偏光板は耐久性及び耐熱性に優れ、高温高湿での光学物性の変化が小さいため、苛酷な条件でも優れた物性が確保できることが分かる。
［項目１］
偏光素子の重量を基準にして亜鉛含量（重量％）ｘホウ素含量（重量％）／カリウム含量（重量％）の値は０．１〜４．０、ホウ素含量は１．０〜５．０重量％、カリウム含量は０．３〜２．０重量％である偏光素子。
［項目２］
上記偏光素子の表面から中心に深さ（Ｄ）が１ｎｍ≦Ｄ≦６０ｎｍの各地点で偏光素子の重量を基準にして［亜鉛含量（重量％）＋リン含量（重量％）］ｘホウ素含量（重量％）の値が０．２〜１４．０であることを特徴とする項目１に記載の偏光素子。
［項目３］
上記亜鉛は塩化亜鉛、ヨウ化亜鉛、硫酸亜鉛、硝酸亜鉛及び酢酸亜鉛で構成されるグループから選択された少なくとも一種から由来することを特徴とする項目１に記載の偏光素子。
［項目４］
上記ホウ素はホウ酸、ホウ酸塩及びホウ砂で構成されるグループから選択された少なくとも一種から由来することを特徴とする項目１に記載の偏光素子。
［項目５］
上記リンはリン酸、第２リン酸カルシウム、第２リン酸マグネシウム、第２リン酸ナトリウム、第１リン酸カリウム及び第１リン酸アンモニウムで構成されるグループから選択された少なくとも一種から由来することを特徴とする項目２に記載の偏光素子。
［項目６］
項目１〜５の何れか１項に記載の偏光素子を含む偏光板。
［項目７］
項目１〜５の何れか１項に記載の偏光素子を含む画像表示装置。
［項目８］
少なくとも染色段階、架橋段階、延伸段階及び水洗段階を含む偏光素子の製造方法において、上記染色段階はヨウ素濃度が０．０５〜０．２重量％、ヨウ化カリウム濃度が０．２〜１．５重量％で、温度が２０〜４０℃である染色水溶液にポリビニルアルコール系フィルムを１５０秒〜３００秒間浸漬することで行い、
上記架橋段階はホウ素濃度が０．３６〜０．８３重量％、ヨウ化カリウムの濃度が４〜７重量％で、温度が１５〜６０℃である架橋水溶液にポリビニルアルコール系フィルムを３０秒〜１２０秒間浸漬することで行い、
塩化亜鉛、ヨウ化亜鉛、硫酸亜鉛、硝酸亜鉛及び酢酸亜鉛で構成されるグループから選択された少なくとも一種の亜鉛塩が０．４〜７．０重量％濃度で上記染色水溶液、架橋水溶液又は別途の亜鉛塩処理水溶液のうち少なくとも一種の水溶液に含まれ、
上記水洗段階は２５〜３０℃温度の純水にポリビニルアルコール系フィルムを１０〜３０秒間浸漬することで行う偏光素子の製造方法。
［項目９］
上記ホウ素はホウ酸、ホウ酸塩及びホウ砂で構成されるグループから選択された少なくとも一種から由来することを特徴とする項目８に記載の偏光素子の製造方法。
［項目１０］
リン酸、第２リン酸カルシウム、第２リン酸マグネシウム、第２リン酸ナトリウム、第１リン酸カリウム及び第１リン酸アンモニウムで構成されるグループから選択された少なくとも一種のリン酸化合物が１０重量％以下の濃度で上記染色水溶液、架橋水溶液及び別途のリン酸化合物水溶液のうち少なくとも一種の水溶液に含まれることを特徴とする項目８に記載の偏光素子の製造方法。
【図１】
0005593551.tif 000005